(57)【要約】【課題】広帯域の反射防止波長域において所望の反射防止能を発揮することができる反射防止膜を提供すること。【解決手段】本発明の反射防止膜は、少なくとも一層の低屈折率層を有する反射防止膜であって、前記低屈折率層は、２５ｎｍ以上の孔径の細孔が細孔全体に対して１０％以上存在し、表面にりん片状粒子が存在することを特徴とする。【選択図】なし【特許請求の範囲】
【請求項１】
少なくとも一層の低屈折率層を有する反射防止膜であって、前記低屈折率層は、２５ｎｍ以上の孔径の細孔が細孔全体に対して１０％以上存在し、表面にりん片状粒子が存在することを特徴とする反射防止膜。
【請求項２】
少なくとも一層の低屈折率層を有する反射防止膜であって、前記低屈折率層が細孔を有しており、前記低屈折率層を構成する一次粒子の粒子径の３倍以上の孔径の細孔が、細孔全体に対して１０％以上存在することを特徴とする請求項１記載の反射防止膜。
【請求項３】
少なくとも一層の低屈折率層を有する反射防止膜であって、前記低屈折率層が網目状の粒子集合体から構成され、１００ｎｍ以上の径を有する粒子集合体が粒子集合体全体に対して１０％以上存在することを特徴とする請求項１又は請求項２記載の反射防止膜。
【請求項４】
前記りん片状粒子がケイ素原子を含むことを特徴とする請求項１から請求項３のいずれかに記載の反射防止膜。
【請求項５】
前記反射防止膜の表面が１μｍ以上の凹凸を有しておらず、膜厚が実質的に均一であることを特徴とする請求項１から請求項４のいずれかに記載の反射防止膜。
【請求項６】
前記低屈折率層は、鎖状のシリカと加水分解基含有シラン化合物とを加水分解・脱水縮合して調製される、網目状の粒子集合体の分散液から形成されることを特徴とする請求項１から請求項５のいずれかに記載の反射防止膜。
【請求項７】
前記加水分解・脱水縮合はｐＨ３以上で行われることを特徴とする請求項６記載の反射防止膜。
【請求項８】
前記低屈折率層は、鎖状のシリカと加水分解基含有シラン化合物とを２相分離した状態で反応させ、反応後に１相に均一化して得られる、網目状の粒子集合体の分散液から形成されることを特徴とする請求項１から請求項７のいずれかに記載の反射防止膜。
【発明の詳細な説明】
【技術分野】
【０００１】
本発明は反射防止膜に関し、特に広帯域の光に対して反射防止能を発揮する反射防止膜に関する。
【背景技術】
【０００２】
光学部品、眼鏡、ディスプレイ装置などを被覆して用いる反射防止膜は、単層又は複数層からなるものが知られている。単層及び２層からなるものは、残存反射率が大きくなってしまうため屈折率の異なる３層を重層したものが好ましいと考えられてきた。
【０００３】
しかしながら、３層を積層させることは、公知の真空蒸着法、ディップコーティング法などいずれの方法でも、単層に比べ工程が煩雑であるとともに生産性が低いという欠点があった。その後、単層であっても下記の条件を満足すれば反射率の低減が可能であることが見出され、下記条件を満足する単層膜の開発が検討されてきた。
【０００４】
すなわち、基材の屈折率がｎs 、単層膜の屈折率がｎの場合の反射率Ｒがｎs ＞ｎのとき、極小値として（ｎs -ｎ2 ）2 ／（ｎs ＋ｎ2 ）2 をとることを利用し、このＲが、ｎ2 ＝ｎs となるように単層膜の屈折率ｎを（ｎs ）1/2 に近づけて反射率を低減させるものである。
【０００５】
このとき、反射防止の波長域が十分広くない場合には、反射スペクトルの最低値が低くても短波長側、長波長側の反射率が高くなり、反射光が着色するという問題が生じる。このため、反射防止波長域をより広帯域化して反射光の着色を低減することが好ましい。
【０００６】
上記の反射率制御及び反射防止波長域の広帯域化を達成するものとして、非球形の形状の微粒子を含む層を有する反射防止膜が開示されている（特許文献１）。この反射防止膜は、広範な波長領域において一様に低い反射率（反射率１％以下）を示すとしているが、特許文献１には、具体的な反射率１％以下の波長範囲は開示されていない。
【０００７】
そこで本発明者が、非球形の微粒子である鎖状のシリカを塗布して、反射防止膜を形成したところ、反射率１％以下の波長域はおよそ４００ｎｍから６５０ｎｍにかけての範囲となった。４００ｎｍより短波長側、６５０ｎｍより長波長側の反射率が高く、そのため反射光は着色しており、反射防止波長域をより広帯域化して反射光の着色を低減すると好ましいことが判明した。
【特許文献１】特開平１１−２３８０３号公報
【発明の開示】
【発明が解決しようとする課題】
【０００８】
このように、従来の反射防止膜では、広帯域で、例えば２３０ｎｍ以上８００ｎｍ以下の波長域で、所望の反射率、例えば最大反射率が５％以下、最小反射率が１％以下を実現することができなかった。本発明はかかる点に鑑みてなされたものであり、広帯域の反射防止波長域において所望の反射防止能を発揮することができる反射防止膜を提供することを目的とする。
【課題を解決するための手段】
【０００９】
本発明の反射防止膜は、少なくとも一層の低屈折率層を有する反射防止膜であって、前記低屈折率層は、２５ｎｍ以上の孔径の細孔が細孔全体に対して１０％以上存在し、表面にりん片状粒子が存在することを特徴とする。
【００１０】
本発明の反射防止膜においては、少なくとも一層の低屈折率層を有する反射防止膜であって、前記低屈折率層が細孔を有しており、前記低屈折率層を構成する一次粒子の粒子径の３倍以上の孔径の細孔が、細孔全体に対して１０％以上存在することが好ましい。
【００１１】
本発明の反射防止膜においては、少なくとも一層の低屈折率層を有する反射防止膜であって、前記低屈折率層が網目状の粒子集合体から構成され、１００ｎｍ以上の径を有する粒子集合体が粒子集合体全体に対して１０％以上存在することが好ましい。
【００１２】
本発明の反射防止膜においては、前記りん片状粒子がケイ素原子を含むことが好ましい。
【００１３】
本発明の反射防止膜においては、前記反射防止膜の表面が１μｍ以上の凹凸を有しておらず、膜厚が実質的に均一であることが好ましい。
【００１４】
本発明の反射防止膜においては、前記低屈折率層は、鎖状のシリカと加水分解基含有シラン化合物とを加水分解・脱水縮合して調製される、網目状の粒子集合体の分散液から形成されることが好ましい。
【００１５】
本発明の反射防止膜においては、前記加水分解・脱水縮合はｐＨ３以上で行われることが好ましい。
【００１６】
本発明の反射防止膜においては、前記低屈折率層は、鎖状のシリカと加水分解基含有シラン化合物とを２相分離した状態で反応させ、反応後に１相に均一化して得られる、網目状の粒子集合体の分散液から形成されることが好ましい。
【発明の効果】
【００１７】
本発明の反射防止膜は、少なくとも一層の低屈折率層を有する反射防止膜であって、前記低屈折率層は、２５ｎｍ以上の孔径の細孔が細孔全体に対して１０％以上存在し、表面にりん片状粒子が存在することを特徴とする。このため、広帯域（例えば２３０ｎｍ以上８００ｎｍ以下）な反射防止波長域で反射防止能（例えば最大反射率が５％以下であり、最小反射率が１％以下である）、すなわち反射光が弱まり、着色が低減する効果を発揮することができる。
【発明を実施するための最良の形態】
【００１８】
以下、本発明の実施の形態について詳細に説明する。
本発明の反射防止膜は、例えば２３０ｎｍ以上８００ｎｍ以下の相対的に広い波長域で、反射防止能、例えば最大反射率が５％以下、最小反射率が１％以下を発揮するものである。好ましくは、最大反射率が４％以下、最小反射率が０．５％以下である。なお、反射防止能の指標である最大反射率及び最小反射率は、分光膜厚計により反射スペクトルを測定することで、求めることができる。
【００１９】
このような反射防止能を発揮するためには、２５ｎｍ以上の孔径の細孔が細孔全体に対して１０％以上存在し、表面にりん片状粒子が存在することが必要である。
【００２０】
本発明の反射防止膜は、後述する光学フィルムを基材とすることが好ましく、また、反射防止膜と光学フィルム基材との間に、後述するハードコート層を設けることが好ましい。最大反射率、最小反射率は、このような構成の反射防止膜を測定することで、求めることができる。
【００２１】
本発明の反射防止膜は、反射防止能を有する単層あるいは複数の層の積層体であるが、少なくとも一層の低屈折率層を有する。本発明において低屈折率層とは、基材の光学フィルムの屈折率よりも低い屈折率を有する層のことをいう。この低屈折率層の屈折率は、膜強度、最低反射率などを考慮して、１．０１以上１．４５以下であることが好ましい。より好ましくは、１．０５以上１．４以下である。なお、低屈折率層の屈折率は、反射スペクトルからシミュレーションにより求めることができる。
【００２２】
反射防止膜が単層の低屈折率層で形成されている場合、反射スペクトルの広帯域性が大きくなるため好ましい。
【００２３】
本発明の反射防止膜は、低屈折率層に粒子を含有することが好ましい。粒子は屈折率が低い物質で構成されることが好ましい。例えば、ケイ素を含む粒子を含有すると、屈折率が低くなるためより好ましい。粒子の大きさは、膜厚制御やヘーズを考慮して、２０００ｎｍ以下であることが好ましい。より好ましくは、１０００ｎｍ以下である。低屈折率層が粒子を含有していると、粒子間に空隙が生まれるため、低屈折率層の屈折率が低くなり、好ましい。低屈折率層に粒子を含有していることは、低屈折率層の表面や断面の走査型電子顕微鏡（以下、ＳＥＭと省略する）像をとることで、確認することができる。
【００２４】
本発明の反射防止膜は、膜のヘーズを考慮して、表面が１μｍ以上の凹凸を有さず、膜厚が実質的に均一であることが好ましい。より好ましくは０．５μｍ以上の凹凸を有さず膜厚が実質的に均一であることである。反射防止膜の膜厚が実質的に均一であるとは、反射防止膜の約７０％以上の個所の膜厚が、膜厚の平均値の±５０％以内であることをいう。膜厚が実質的に均一であると、反射防止膜の反射率が低くなるため好ましい。反射防止膜の表面に凹凸があるかどうかや、反射防止膜の膜厚が実質的に均一であるかどうかは、膜断面のＳＥＭ像をとることで判断することができる。
【００２５】
本発明の反射防止膜の低屈折率層は、２５ｎｍ以上の孔径の細孔が細孔全体に対して１０％以上存在する細孔径分布を有する。ここで、細孔径とは、細孔の孔径をいう。細孔とは、ＳＥＭで低屈折率層表面を見たときに、粒子が存在せず黒く見える孔の部分を指す。本発明においては、細孔の孔径とは、細孔と同面積の円の直径を指す。細孔の孔径は、画像解析ソフトウェアで細孔の面積を求めることで、算出することができる。２５ｎｍ以上の細孔の割合は、画像解析ソフトウェアにより、低屈折率層表面のＳＥＭ像中に存在する細孔の孔径を多数求め、その分布を調べることにより求めることができる。
【００２６】
細孔の孔径は分布を有する。孔径が２５ｎｍ以上の細孔の割合は、１０％以上である場合、反射防止波長域の広帯域性が発現する。好ましくは１５％以上である。
【００２７】
本発明の反射防止膜は、反射防止膜を形成する一次粒子の３倍以上の細孔が、全体の細孔に対して１０％以上存在する細孔径分布を有することが好ましい。より好ましくは４倍以上である。３倍以上の孔径の細孔を有すると、反射防止波長域に広帯域性が発現する場合が多い。なお、本発明において一次粒子とは、ＳＥＭで反射防止膜表面を見たときや、反射防止膜形成用塗布液から検鏡試料を調製して透過型電子顕微鏡（以下、ＴＥＭと省略する）像を見たときに見える、最小の粒子単位のことを指す。また、本発明においては、一次粒子の粒子径は、一次粒子と同面積の円の直径をいう。一次粒子の粒子径は、膜厚制御やヘーズを考慮して、２０００ｎｍ以下であることが好ましい。より好ましくは、１０００ｎｍ以下である。
【００２８】
本発明の反射防止膜は、一次粒子を含有する低屈折率層を有するが、この一次粒子は、粒子間で凝集したり、化学結合したりすることで集合し、網目状の粒子集合体を形成している。本発明の反射防止膜は、低屈折率層が網目状の粒子集合体から構成され、かつ、集合体径１００ｎｍ以上の粒子集合体が粒子集合体全体に対して１０％以上存在する。
【００２９】
本発明で粒子集合体の集合体径とは、粒子集合体が重ならないようにして低屈折率層形成用塗布液から検鏡試料を調製して、その透過型電子顕微鏡像をとり、その粒子集合体像を画像処理し、その面積を求めた場合の、その面積と同面積の円の直径をいう。もしその粒子集合体が集合体内に空隙を有する網目状である場合には、画像処理により集合体内の空隙を穴埋めして求まった面積と同面積の円の直径を指す。また、低屈折率層の一部を剥離し、分散させて得られた分散液から同様にして粒子集合体の集合体径を求めてもよい。
【００３０】
低屈折率層中に、集合体径１００ｎｍ以上の粒子集合体が粒子集合体全体に対して１０％以上存在すると、膜中に２５ｎｍ以上の細孔を形成しやすくなり、反射防止波長域の広帯域性が発現するので好ましい。より好ましくは、１５０ｎｍ以上の粒子集合体が粒子集合体全体に対して１０％以上存在することである。本発明において網目状とは、連結した一次粒子により囲まれて生じた空隙が、一つの粒子集合体中に複数存在している状態をいう。反射防止膜の低屈折率層が網目状の粒子集合体から形成されていることは、低屈折率層形成用塗布液を用いて前述のとおりに透過型電子顕微鏡像を撮影して確認できる。また、低屈折率層の一部を剥離し分散させた分散液を用いて、前述のとおりに透過型電子顕微鏡像を撮影することによっても確認できる。
【００３１】
本発明の反射防止膜は、その表面にりん片状粒子が存在する。りん片状粒子とは、粒子が面方向に成長し、厚みが小さい扁平な粒子のことを指す。粒子の厚みが粒子面の直径の５分の１以下であることが好ましい。具体的には、りん片状シリカゾルの水分散液として、サンラブリー（登録商標）ＬＦＳ  ＰＮ−０１０（日本国洞海化学工業株式会社製）などが知られている。りん片状粒子が反射防止膜の表面に存在していると、反射防止波長域が広帯域化する。この理由は明らかではないが、屈折率の低い薄膜を形成するためであると考えられる。また、表面の細孔を覆うことで、表面の平滑性が向上し、表面強度が高くなることなどが期待できる。
【００３２】
りん片状粒子は、ケイ素を含有すると、粒子の屈折率が低くなる場合が多いので、反射防止膜の反射率が低くなるため好ましい。りん片状粒子が珪素原子を含有することは、Ｘ線光電子分光装置等で調べることができる。
【００３３】
りん片状粒子の粒子厚みは、膜のヘーズなどを考慮して、５ｎｍ以上１μｍ以下であることが好ましい。りん片状粒子の粒子面の直径は、膜のヘーズなどを考慮して、１０ｎｍ以上１０μｍ以下であることが好ましい。
【００３４】
なお、反射防止膜の表面にりん片状粒子が存在していることは、膜表面の走査型電子顕微鏡（以下、ＳＥＭと略）像をとることで、確認することができる。表面にりん片状粒子を存在させる方法としては、りん片状粒子を含むゾルを反射防止膜表面に塗布する方法などが挙げられる。
【００３５】
次に、本発明の反射防止膜における網目状の粒子集合体の製造方法について説明する。本発明の反射防止膜の低屈折率層を形成する網目状の粒子集合体の分散液は、鎖状のシリカと加水分解基含有シラン化合物を加水分解・脱水縮合して調製される。
【００３６】
鎖状のシリカとは、シリカ微粒子がシロキサン結合などの化学結合により連結して鎖状となったものをいい、直線状に伸びた形状であっても、二次元的、もしくは三次元的に湾曲した形状であっても構わない。
【００３７】
鎖状のシリカの分散媒は、実質的に鎖状のシリカが安定に分散したゾルとなっていれば、特に限定されない。具体的には、水、炭素数１〜６個の一価アルコール、炭素数１〜６個の二価アルコール、グリセリンなどのアルコール類；ホルムアミド、Ｎ−メチルホルムアミド、Ｎ−エチルホルムアミド、Ｎ，Ｎ−ジメチルホルムアミド、Ｎ，Ｎ−ジエチルホルムアミド、Ｎ−メチルアセトアミド、Ｎ−エチルアセトアミド、Ｎ，Ｎ−ジメチルアセトアミド、Ｎ，Ｎ−ジエチルアセトアミド、Ｎ−メチルピロリドンなどのアミド類；テトラヒドロフラン、ジエチルエーテル、ジ（ｎ−プロピル）エーテル、ジイソプロピルエーテル、ジグライム、１，４−ジオキサン、エチレングリコールモノメチルエーテル、エチレングリコールジメチルエーテル、エチレングリコールジエチルエーテル、プロピレングリコールモノメチルエーテル、プロピレングリコールジメチルエーテルなどのエーテル類；ギ酸エチル、酢酸メチル、酢酸エチル、乳酸エチル、エチレングリコールモノメチルエーテルアセテート、エチレングリコールジアセテート、プロピレングリコールモノメチルエーテルアセテート、炭酸ジエチル、炭酸エチレン、炭酸プロピレンなどのエステル類；アセトン、メチルエチルケトン、メチルプロピルケトン、メチル（ｎ−ブチル）ケトン、メチルイソブチルケトン、メチルアミルケトン、シクロペンタノン、シクロヘキサノンなどのケトン類；アセトニトリル、プロピオニトリル、ｎ−ブチロニトリル、イソブチロニトリルなどのニトリル類；ジメチルスルホキシド、ジメチルスルホン、スルホランなどが好適に用いられる。より好ましい分散媒は、水である。
【００３８】
鎖状のシリカのゾルの濃度は、網目状の粒子集合体が得られることを考慮して、２質量％以上であることが好ましい。鎖状のシリカのゾルの濃度は、前述の分散媒を、市販の鎖状のシリカの分散液に添加することにより、調整することができる。
【００３９】
加水分解基含有シランの加水分解基とは、加水分解により水酸基が生じる基であればよく、ハロゲン原子、アルコキシ基、アシルオキシ基、アミノ基、エノキシ基、オキシム基などが挙げられる。
【００４０】
本発明における加水分解基含有シランとして、下記一般式（１）で表される加水分解基含有シラン、下記一般式（２）で表される加水分解基含有シランを用いることが出来る。
Ｒ１ｎＳｉＸ４−ｎ          （１）
（式中、Ｒ１は水素又は炭素数１〜１０個のアルキル基、アルケニル基、アルキニル基、アリール基を表す。またこれらの置換基上にさらにハロゲン基、ヒドロキシ基、メルカプト基、アミノ基、（メタ）アクリロイル基、エポキシ基などの官能基を有していても良い。Ｘは加水分解基を表す。ｎは０〜３の整数である。）
Ｘ３Ｓｉ−Ｒ２ｍ−ＳｉＸ３      （２）
（式中、Ｘは加水分解基を表し、Ｒ２は炭素数１〜６個のアルキレン基又はフェニレン基を表す。また、ｍは０又は１である）
【００４１】
加水分解基含有シランとして具体的に用いられるものは、テトラメトキシシラン、テトラエトキシシラン、テトラ（ｎ−プロポキシ）シラン、テトラ（ｉ−プロポキシ）シラン、テトラ（ｎ−ブトキシ）シラン、テトラ（ｉ−ブトキシ）シラン、テトラ−ｓｅｃ−ブトキシシラン、テトラ−ｔｅｒｔ−ブトキシシラン、トリメトキシシラン、トリエトキシシラン、メチルトリメトキシシラン、メチルトリエトキシシラン、エチルトリメトキシシラン、エチルトリエトキシシラン、プロピルトリメトキシシラン、プロピルトリエトキシシラン、イソブチルトリエトキシシラン、シクロヘキシルトリメトキシシラン、フェニルトリメトキシシラン、フェニルトリエトキシシラン、ジメトキシシラン、ジエトキシシラン、メチルジメトキシシラン、メチルジエトキシシラン、ジメチルジメトキシシラン、ジメチルジエトキシシラン、ビス（トリメトキシシリル）メタン、ビス（トリエトキシシリル）メタン、ビス（トリフェノキシシリル）メタン、ビス（トリメトキシシリル）エタン、ビス（トリエトキシシリル）エタン、ビス（トリフェノキシシリル）エタン、１，３−ビス（トリメトキシシリル）プロパン、１，３−ビス（トリエトキシシリル）プロパン、１，３−ビス（トリフェノキシシリル）プロパン、１，４−ビス（トリメトキシシリル）ベンゼン、１，４−ビス（トリエトキシシリル）ベンゼン、３−クロロプロピルトリメトキシシラン、３−クロロプロピルトリエトキシシラン、３−ヒドロキシプロピルトリメトキシシラン、３−ヒドロキシプロピルトリエトキシシラン、３−メルカプトプロピルトリメトキシシラン、３−メルカプトプロピルトリエトキシシラン、３−グリシドキシプロピルトリメトキシシラン、３−グリシドキシプロピルトリエトキシシラン、３−アクリロキシプロピルトリメトキシシラン、３−アクリロキシプロピルトリエトキシシラン、３−メタクリロキシプロピルトリメトキシシラン、３−メタクリロキシプロピルトリエトキシシラン、テトラアセトキシシラン、テトラキス（トリクロロアセトキシ）シラン、テトラキス（トリフルオロアセトキシ）シラン、トリアセトキシシラン、トリス（トリクロロアセトキシ）シラン、トリス（トリフルオロアセトキシ）シラン、メチルトリアセトキシシラン、メチルトリス（トリクロロアセトキシ）シラン、テトラクロロシラン、テトラブロモシラン、テトラフルオロシラン、トリクロロシラン、トリブロモシラン、トリフルオロシラン、メチルトリクロロシラン、メチルトリブロモシラン、メチルトリフルオロシラン、テトラキス（メチルエチルケトキシム）シラン、トリス（メチルエチルケトキシム）シラン、メチルトリス（メチルエチルケトキシム）シラン、フェニルトリス（メチルエチルケトキシム）シラン、ビス（メチルエチルケトキシム）シラン、メチルビス（メチルエチルケトキシム）シラン、ヘキサメチルジシラザン、ヘキサメチルシクロトリシラザン、ビス（ジメチルアミノ）ジメチルシラン、ビス（ジエチルアミノ）ジメチルシラン、ビス（ジメチルアミノ）メチルシラン、ビス（ジエチルアミノ）メチルシランなどである。
【００４２】
また、例えば日本国コルコート株式会社製のメチルシリケート５１、エチルシリケート４０、エチルシリケート４８などに代表される、下記一般式（３）にて表される加水分解基含有シランも好適に用いることができる。
Ｒ３−（Ｏ−Ｓｉ（ＯＲ３）２）ｐ−ＯＲ３      （３）
（式中、Ｒ３は炭素数１〜６個のアルキル基を表す。ｐは２〜８の整数である。）
【００４３】
上記加水分解基含有シランは、単独又は２種以上の混合物として用いることができる。上記加水分解基含有シランの中でもテトラメトキシシラン、テトラエトキシシランが好適に用いられる。
【００４４】
これらの加水分解基含有シランは、加水分解反応により加水分解基の一部又は全部が反射防止膜用塗布組成物中でシラノール基に変換する。そのため、上記の加水分解基含有シランの一部又は全部の代わりに、シラノール基を含有するシランを用いても良い。
【００４５】
このようなシランとしては、次のようなものが挙げられる。例えば、ケイ酸、トリメチルシラノール、トリフェニルシラノール、ジメチルシランジオール、ジフェニルシランジオールなどのシラン、あるいは末端や側鎖にヒドロキシル基を有するポリシロキサンなどが挙げられる。また、オルトケイ酸ナトリウム、オルトケイ酸カリウム、オルトケイ酸リチウム、メタケイ酸ナトリウム、メタケイ酸カリウム、メタケイ酸リチウム、オルトケイ酸テトラメチルアンモニウム、オルトケイ酸テトラプロピルアンモニウム、メタケイ酸テトラメチルアンモニウム、メタケイ酸テトラプロピルアンモニウムなどのケイ酸塩や、これらを酸やイオン交換樹脂に接触させることにより得られる活性シリカなどのシランなども用いることができる。
【００４６】
加水分解基含有シラン化合物の添加量は、膜強度や最低反射率を考慮して、鎖状シリカのケイ素原子の０．０１倍以上５０倍以下が好ましい。より好ましくは０．０５倍以上３０倍以下である。
【００４７】
加水分解及び脱水縮合は、触媒により促進してもよい。触媒としては酸性触媒、アルカリ性触媒、有機スズ化合物などが挙げられる。特に酸性触媒が好ましく、例えば硝酸、塩酸などの鉱酸やシュウ酸、酢酸などの有機酸が挙げられる。
【００４８】
また、加水分解及び脱水縮合は、加熱により促進しても良い。加水分解基含有シランの加水分解・脱水縮合を行う反応温度は高いほど反応が早く進むので生産性の面で好ましい。通常、塗布組成物の粘度を制御しやすい温度、具体的には、好ましくは２０℃以上１００℃以下、より好ましくは２０℃以上８０℃以下である。上記温度で加水分解・脱水縮合を行う場合、要する時間は２０℃の場合には最低１時間あればよく、６０℃であれば最低２０分あればよい。
【００４９】
本発明の反射防止膜における低屈折率層を形成する網目状の粒子集合体の分散液は、鎖状のシリカと加水分解基含有シラン化合物をｐＨ３以上で加水分解・脱水縮合して調製されることが好ましい。ｐＨ３以上で両者を加水分解・脱水縮合させた場合、網目状の粒子集合体を形成しやすくなるため、前述の理由で反射防止波長域が広帯域化した反射防止膜が得られることが多いからである。なお、ｐＨの調製は、酸・アルカリの添加、弱酸強塩基・強酸弱塩基の塩の添加、陽・陰イオン交換樹脂による処理など、従来から知られている種々の方法で行うことができる。
【００５０】
本発明の反射防止膜の低屈折率層を形成する網目状の粒子集合体の分散液は、鎖状のシリカと加水分解基含有シラン化合物を２相分離した状態で反応させ、反応後に１相に均一化して得られることが好ましい。２相分離した状態で反応させると、網目状の粒子集合体が得られる場合が多い。１相への均一化は、加水分解基含有シラン化合物と、鎖状のシリカの分散媒との相溶性を向上するような、鎖状のシリカの分散媒としてあげた溶媒を加えることなどにより、行うことができる。
【００５１】
本発明における網目状の粒子集合体の分散液は、アルカリ土類金属塩を含有することが好ましい。アルカリ土類金属塩を含有すると、下層との接着性を向上させることができる。アルカリ土類金属塩としては、例えばマグネシウム、カルシウム、ストロンチウム、バリウムなどの塩化物、硝酸塩、硫酸塩、蟻酸塩、酢酸塩などの無機酸塩及び有機酸塩が好ましい。中でもマグネシウム、カルシウムの無機酸塩及び有機酸塩が特に好ましい。アルカリ土類金属塩は、単独又は２種以上の混合物として用いることができる。
【００５２】
本発明において、鎖状のシリカと加水分解基含有シラン化合物にアルカリ土類金属塩を添加して加水分解・脱水縮合すると、網目状の粒子集合体が得られ、また加水分解及び脱水縮合に要する時間を短くできるので、好ましい。アルカリ土類金属塩の添加量は、鎖状のシリカに含まれる全ケイ素原子に対してモル比で０．０００１以上０．１以下の範囲が好ましく、より好ましくは０．０００１以上０．０５以下である。アルカリ土類金属塩は、溶液として添加することが好ましい。アルカリ土類金属塩に用いる溶媒は、アルカリ土類金属塩が溶解可能であれば特に限定されない。具体的には水、炭素数１〜６個の一価アルコールなどを挙げることができる。
【００５３】
なお、本発明において、網目状の粒子集合体の分散液は、膜厚や塗布組成物の粘度などを考慮して、液中のシリカの濃度が０．０１質量％以上１０質量％以下であることが好ましい。より好ましくは０．０５質量％以上５質量％以下の範囲である。網目状の粒子集合体の分散液の液中のシリカの濃度は、前述の鎖状のシリカの分散媒としてあげた溶媒を加えることにより、調整できる。
【００５４】
反射防止膜形成用塗布液を用いて前述のとおりに透過型電子顕微鏡像を撮影したり、反射防止膜の一部を剥離し分散させた分散液を用いて、前述のとおりに透過型電子顕微鏡像を撮影すると、網目状の粒子集合体中の一次粒子と一次粒子の間に、加水分解基含有シラン化合物が加水分解・脱水縮合して生じた、ゲル状の粒子間結着部位を見てとることができる。この粒子間決着部位は、鎖状のシリカの粒子間結着部位よりも太くなっている。
【００５５】
次に、本発明における網目状の粒子集合体の分散液の、光学フィルム基材への成膜条件について詳説する。
【００５６】
本発明の反射防止膜用塗布組成物を塗布する光学フィルム基材としては、透明なフィルムが好ましく、例えば、耐熱性２００℃以下のトリアセチルセルロース、セルロースアセテートプロピオネートなどのセルロースアセテート系フィルム；延伸したポリエチレンテレフタレート、ポリエチレンナフタレートなどのポリエステル系フィルム；ポリカーボネート系フィルム；ノルボネン系フィルム；ポリアリレート系フィルム及びポリスルフォン系フィルムが挙げられ、耐熱性１５０℃以下のセルローストリアセテートフィルム、セルロースアセテートプロピオネートフィルム、ポリカーボネートフィルム、延伸ポリエチレンテレフタレートフィルムなども用いることができる。
【００５７】
また、本発明の反射防止膜用塗布組成物を塗布する基材として、上記のフィルムよりも厚膜のアクリルシートやポリカーボネートシートを用いることもできる。
【００５８】
本発明における塗布は、ディッピング、スピンコーター、ナイフコーター、バーコーター、ブレードコーター、スクイズコーター、リバースロールコーター、グラビアロールコーター、スライドコーター、カーテンコーター、スプレイコーター、ダイコーターなどの公知の塗布法を用いて実施することができる。これらのうち連続塗布が可能なナイフコーター、バーコーター、ブレードコーター、スクイズコーター、リバースロールコーター、グラビアロールコーター、スライドコーター、カーテンコーター、スプレイコーター、ダイコーターが好ましく用いられる。
【００５９】
網目状の粒子集合体の分散液が塗布されて得られた膜は、その後光学フィルムの熱変形温度より低い温度で加熱処理して硬化させる。硬化を行う温度は、上記光学フィルムの耐熱性により変更することができるが、多孔性、密着性の観点から６０℃以上、熱による変形という観点から、１５０℃以下が好ましい。より好ましくは７０〜１３０℃、最も好ましくは８０〜１２０℃である。硬化時間は、１時間以内、好ましくは１０分以内、より好ましくは２分以内である。
【００６０】
以上の処理によって、少なくとも一層の低屈折率層を有する反射防止膜を形成することができる。本発明において、低屈折率層の膜厚は、特に制限されるものではないが、反射防止効果の観点から５０〜１０００ｎｍの範囲内が好ましく、より好ましくは５０〜５００ｎｍの範囲内、最も好ましくは６０〜２００ｎｍの範囲内である。
【００６１】
本発明の網目状の粒子集合体の分散液は、反射防止膜の反射率、膜強度や膜密着性、反射防止波長域の広帯域性を実用上損ねない範囲で、シランカップリング剤など有機鎖を有する化合物、結合助剤、レベリング剤、ＮａＯＨなどのアルカリ金属水酸化物・有機性塩基・ＮＨ４ＯＨ、低分子ポリビニルアルコール・界面活性剤などの安定化剤、帯電防止剤、紫外線吸収剤、赤外線吸収剤、色素、金属塩、離型剤、含水酸化アルミニウムなどの含水金属酸化物、塩化アルミニウムなどの塩基性金属塩化物などの種々の添加剤を添加することができる。
【００６２】
次いで、りん片状粒子の分散液を、低屈折率層上に、網目状の粒子集合体と同様の塗布方法、乾燥方法で塗布する。本発明において、りん片状粒子が存在する層の厚さは、特に制限されるものではないが、反射防止の観点から、１０〜５００ｎｍが好ましく、より好ましくは２０〜２００ｎｍである。
【００６３】
反射防止膜と光学フィルム基材との間にハードコート層を設けると、反射防止膜の鉛筆強度や耐衝撃性を向上させることができるので好ましい。ハードコート層としては、市販のシリコーン系ハードコート、（メタ）アクリル系ハードコート、エポキシ系ハードコート、ウレタン系ハードコート、エポキシアクリレート系ハードコート、ウレタンアクリレート系ハードコートなど、公知のものを用いることができる。この他、多官能モノマーなどと重合開始剤を含む塗布液を塗布し、多官能モノマーなどを重合させることによっても形成できる。ハードコート層の厚さは、通常、０．１〜１０μｍに設定される。ハードコート剤には、表面の改質などを目的として、シランカップリング剤など、各種の添加物が加えられていてもよい。
【００６４】
反射防止膜中に、低屈折率層より屈折率の高い高屈折率層を設けても構わない。高屈折率層としては、例えば、チタン、ジルコニウム、亜鉛、セリウム、タンタル、イットリウム、ハフニウム、アルミニウム、マグネシウムなどの金属からなる酸化物又は複合酸化物など公知の無機微粒子を、バインダーに分散させたものが用いられる。バインダーとしては、種々の加水分解基含有シラン化合物、種々の有機ポリマーのうち側鎖や末端に重合性官能基を有するもの、種々の重合性モノマー、種々の硬化性樹脂などである。これらバインダーの種類と量は、目的の屈折率、強度、耐光性、黄変性などによって公知のものを用いることができる。上記金属酸化物のうち、高屈折率と耐光性を併せ持つ酸化ジルコニウムが特に好ましい。高屈折率層の屈折率は１．４〜２．５の範囲で、なるべく低屈折率層の屈折率の２乗に近い値に設定するのが好ましい。高屈折率層の厚さは、通常、０．０１〜１μｍに設定される。
【００６５】
反射防止膜中に帯電防止層を設けると、反射防止膜に埃が付着するのを防ぐことができるので有効である。帯電防止層としては、界面活性剤、イオン性ポリマーなどの公知の帯電防止剤や導電性微粒子などをバインダーに分散させたものが用いられる。導電性微粒子としては、例えば、インジウム、亜鉛、スズ、モリブデン、アンチモン、ガリウムなどの酸化物あるいは複合酸化物微粒子、銅、銀、ニッケル、低融点合金（ハンダなど）の金属微粒子、金属を被覆したポリマー微粒子、各種のカーボンブラック、ポリピロール、ポリアニリンなどの導電性ポリマー粒子、金属繊維、炭素繊維など、公知のものが用いられる。この中でも特にＩＴＯ（スズ含有酸化インジウム）粒子、ＡＴＯ（スズ含有酸化アンチモン）粒子が、高い透明性と導電性を発現させることができるので好ましい。帯電防止層の厚さは、通常、０．０１〜１μｍに設定される。バインダーは、高屈折率層バインダーと同様のものを使用することができる。
【００６６】
反射防止膜表面に滑り性や防汚性などを付与するために、被覆層を設けてもよい。被覆層は、例えば、フッ素樹脂、湿気硬化型シリコーン樹脂、熱硬化型シリコーン樹脂、二酸化ケイ素、（メタ）アクリル系樹脂、（メタ）アクリル系ＵＶ硬化性樹脂、エポキシ樹脂、フェノキシ樹脂、ノボラック樹脂、シリコーンアクリレート樹脂、メラミン樹脂、フェノール樹脂、不飽和ポリエステル樹脂、ポリイミド樹脂、ウレタン樹脂、尿素樹脂など、公知の任意の材料で構成される。被覆層の膜厚は、通常、５０ｎｍ以下、好ましくは３０ｎｍ以下、より好ましくは１５ｎｍ以下、最も好ましくは６ｎｍ以下である。また、被覆層は単層又は複数層で構成されていてもよい。防汚効果を発現させるために、上記の中でも、フッ素樹脂、湿気硬化型シリコーン樹脂及び熱硬化型シリコーン樹脂が好ましい。
【００６７】
上記の方法によって得られる反射防止膜は、例えば、メガネレンズ、ゴーグル、コンタクトレンズなどのメガネ分野；車の窓、インパネメーター、ナビゲーションシステムなどの自動車分野；窓ガラスなどの住宅・建築分野；ハウスの光透過性フィルムやシートなどの農芸分野；太陽電池、光電池、レーザーなどのエネルギー分野；ＴＶブラウン管、ノートパソコン、電子手帳、タッチパネル、液晶テレビ、液晶ディスプレイ、車載用テレビ、液晶ビデオ、プロジェクションテレビ、光ファイバー、光ディスクなどの電子情報機器分野；照明グローブ、蛍光灯、鏡、時計などの家庭用品分野；ショーケース、額、半導体リソグラフィー、コピー機器などの業務用分野；液晶ゲーム機器、パチンコ台ガラス、ゲーム機などの娯楽分野などにおいて、映り込みの防止及び／又は光透過性の向上を必要としている光透過性光学基材、特に耐熱性の低い光学フィルムなどの表面塗装に用いることが可能である。
【００６８】
本発明の反射防止膜が、反射防止波長域が広帯域化している理由としては、２５ｎｍ以上の細孔や表面のりん片状粒子が光と干渉を起こすため、あるいは細孔の孔径と一次粒子やりん片状粒子の粒子径との間に特定の関係があり、光の干渉が起こるためであると思われる。
【００６９】
本発明の反射防止膜は、ある種の添加剤、例えば沸点の低いシランカップリング剤などを含むハードコート上に塗布した場合でも、十分な反射防止性能を付与できる。これは、本発明の反射防止膜はポーラスであるため、下地のコーティングから各種添加剤が拡散してきても、各種添加剤をトラップして低屈折能に影響を与えず、低屈折率を維持できるためであると考えられる。
【００７０】
また、本発明の反射防止膜においては、表面にりん片状粒子が存在するため、反射防止膜上に各種のコーティングを塗布しても、十分な反射防止性能を維持することができる。
【００７１】
また、本発明の網目状の粒子集合体は粒子内に細孔を有することから、内部に物質を吸収したり、包み込み保護したり、徐放したりする効果が期待できる。たとえば吸着ヒートポンプ用の吸着剤、調湿剤、触媒、触媒担体、プロトン伝導膜、インク吸収剤、ドラッグデリバリーシステムなどに用いる医薬品担体、化粧品、食品、染料の担持剤などとして用いることができる。また、微粒であることから透明性や平滑性などが必要な分野への応用も可能となる。例えばゴムや樹脂、紙用の充填剤、塗料の増粘剤、チキソトロピー剤、沈降防止剤、フィルムのアンチブロッキング剤などに用いることができる。
【００７２】
さらに、透明で細孔を持ち密度が低いことから、本発明の低屈折率膜、反射防止膜の他、低誘電率膜、ハードコート膜、断熱材、遮音材などとして用いることもできる。特に、透明で平滑な膜を形成でき、細孔による物質の吸収効果を活かし、写真調インクジェット用記録媒体に好適に用いることもできる。
【００７３】
以下、本発明の効果を明確にするために行った実施例について説明する。
・ポリエチレンテレフタレートフィルム（以下、ＰＥＴフィルムという）
片面に易接着処理を施された厚さ１２５μｍのＰＥＴフィルム（東洋紡績株式会社製、商品名：コスモシャイン（登録商標）Ａ４１００、耐熱温度約１５０℃、屈折率１．５５相当、鉛筆硬度ＨＢ）を用いる。
【００７４】
・絶対反射率の測定
ＦＥ−３０００型反射分光計（大塚電子株式会社製）を用いて、波長２３０〜８００ｎｍの範囲での反射スペクトルを測定した。該波長範囲における反射率が最小の波長を反射率最小波長λｂｔｍとし、その反射率を最低反射率Ｒｍｉｎと定めた。また、該波長範囲における最大の反射率をＲｍａｘと定めた。
【００７５】
・孔径が２５ｎｍ以上の細孔の割合の算出
画像解析ソフトウェア「Ａ像君（登録商標）」（旭化成株式会社製）を用いて、次のように行った。すなわち、低屈折率層表面にオスミウムを２ｎｍ程度コーティングし、ＳＥＭ像を撮影した。ＳＥＭ像中の細孔を、二値化処理により検出し、それぞれの面積Ｓ１を計算した。Ｓ１から細孔の孔径Ｄ１を、計算式Ｄ１＝（４Ｓ１／π）０．５により求めた。Ｄ１を多数求めて分布を作成し、Ｄ１が２５ｎｍ以上である細孔の細孔全体に対する割合を求めた。
【００７６】
・集合体径が１００ｎｍ以上の粒子集合体の割合の算出
画像解析ソフトウェア「Ａ像君（登録商標）」（旭化成株式会社製）を用いて、次のように行った。すなわち、反射防止形成用塗布液をカーボン支持膜上に滴下・分散し、透過型電子顕微鏡像を撮影した。透過型電子顕微鏡像中の粒子集合体を二値化処理により検出し、二値化画像を穴埋め処理した後、それぞれの面積Ｓ２を計算した。Ｓ２から集合体径Ｄ２を、計算式Ｄ２＝（４Ｓ２／π）０．５により求めた。Ｄ２を多数求めて分布を作成し、Ｄ２が１００ｎｍ以上である粒子集合体の粒子集合体全体に対する割合を求めた。
【００７７】
・一次粒子径の算出
画像解析ソフトウェア「Ａ像君（登録商標）」（旭化成株式会社製）を用いて、次のように行った。すなわち、低屈折率層表面にオスミウムを２ｎｍ程度コーティングし、ＳＥＭ像を撮影した。ＳＥＭ像中の一次粒子を曲線分離したのち、二値化処理により検出し、それぞれの面積Ｓ３を計算した。Ｓ３から粒子径Ｄ３を、計算式Ｄ３＝（４Ｓ３／π）０．５により求めた。Ｄ３を多数求めて分布を作成し、その平均値をもって一次粒子径とした。
【００７８】
（実施例１）
アクリル系紫外線硬化型樹脂（ライトアクリレートＤＰＥ−６Ａ、共栄社化学株式会社製、固形分１００質量％）２．５ｇにエタノール２．５ｇを加え、室温で攪拌下、イルガキュア（商標）１８４（チバ・スペシャリティ・ケミカルズ株式会社製）０．１２５ｇと３−メタクリロキシプロピルトリメトキシシラン（サイラエースＳ７１０、チッソ株式会社製）を加え、ハードコートＡを得た。
【００７９】
上記ＰＥＴフィルムの易接着面に、ハードコートＡをバーコーター（米国Ｒ．Ｄ．Ｓｐｅｃｉａｌｉｔｉｅｓ，Ｉｎｃ．製の＃１０ロッドを装着）で塗布し、紫外線硬化装置（ウシオ電機株式会社製、商品名：ＵＶＣ−２５１９／１ＭＮＳＣ７−ＭＳ０１）を用いて出力１２０Ｗ、コンベア速度２ｍ／分、光源距離１０ｍｍにて紫外線照射（積算光量６２０ｍＪ／ｃｍ２）を行うことによって厚み５μｍのハードコート層を形成した。
【００８０】
平均直径が約１５ｎｍで平均長さが約１７０ｎｍの、鎖状のシリカの水分散液（商品名：スノーテックス（登録商標）ＯＵＰ、日本国日産化学工業株式会社製、シリカ固形分濃度１５質量％）２０ｇを室温で攪拌下、テトラエトキシシランを１２．４８ｇ、１０％ＣａＣｌ２・２Ｈ２Ｏ水溶液を０．５５ｇ、０．１Ｎ酢酸ナトリウム水溶液０．２２５ｇを加えた。溶液は２相分離した。下層のｐＨは４であった。その後、本混合物を７０℃の湯浴上で１時間攪拌した後、室温まで冷却した。得られた２相分離した生成物を撹拌しながらエタノールを４０ｇ添加し、生成物を１相に均一化して化合物Ｂを得た。
【００８１】
化合物Ｂ０．７５ｇに１．７５ｇのイソプロパノールを添加し、塗布液Ｂを得た。塗布液Ｂを、前記ハードコート層の上に、バーコーター（米国Ｒ．Ｄ．Ｓｐｅｃｉａｌｉｔｉｅｓ，Ｉｎｃ．製の＃４ロッドを装着）で塗布し、続いて熱風循環乾燥機にて、１２０℃、２分間の乾燥を行って、反射防止膜（低屈折率層１層）を形成し、積層体Ｂを得た。この積層体Ｂのλｂｔｍは５１０ｎｍ、Ｒｍｉｎは０．３％、Ｒｍａｘは２．５％であり、低い反射率と高い反射防止波長域の広帯域性が観察された。積層体Ｂの反射スペクトルを図１に示す。
【００８２】
この反射防止膜（積層体Ｂ）表面のＳＥＭ像を撮影し、孔径が２５ｎｍ以上の細孔の割合を求めたところ、３５％であった。一次粒子の粒子径の３倍以上のサイズの細孔は、細孔全体に対して２５％であった。また、一次粒子の粒子径は２０ｎｍであった。さらに、塗布液Ｂの透過型電子顕微鏡像を撮影したところ、網目状の粒子集合体が多数観察された。集合体径１００ｎｍ以上の粒子集合体の粒子集合体全体に対する割合は、６０％であった。
【００８３】
りん片状シリカゾルの水分散液（商品名：サンラブリー（登録商標）ＬＦＳ  ＰＮ−０１０、日本国洞海化学工業株式会社製、シリカ固形分濃度８質量％）１ｇに、エタノール１４ｇを添加して塗布液Ｃを得た。塗布液Ｃを、積層体Ｂの上に、バーコーター（米国Ｒ．Ｄ．Ｓｐｅｃｉａｌｉｔｉｅｓ，Ｉｎｃ．製の＃５ロッドを装着）で塗布し、続いて熱風循環乾燥機にて、１２０℃、２分間の乾燥を行って、積層体Ｃを得た。
【００８４】
この積層体Ｃの絶対反射率を測定したところ、λｂｔｍは５１０ｎｍ、Ｒｍｉｎは０．２％、Ｒｍａｘは２．０％であり、積層体Ｂよりも低い反射率と反射防止波長域の広帯域性を示した。積層体Ｃの反射スペクトルを図２に示す。
【００８５】
この反射防止膜（積層体Ｃ）について、５０°の傾斜をつけて膜表面のＳＥＭ像を撮影したところ、１μｍ以上の凹凸は認められなかった。また、反射防止膜断面のＳＥＭ像を撮影したところ、反射防止膜の膜厚は、約１００ｎｍで実質的に均一であった。この積層体Ｃの表面のＳＥＭ像を図３に示す。また、ＳＥＭ像において、りん片状粒子が低屈折率層表面を被覆していることが確認された。また、このように、本発明に係る反射防止膜は、広帯域において所望の反射防止能を発揮するものであった。
【００８６】
（比較例１）
実施例１と同じ鎖状のシリカの水分散液１ｇにエタノール２ｇ、イソプロパノールを３．２５ｇ添加し、塗布液Ｄを得た。実施例１と同様にしてＰＥＴフィルム上にハードコート層を設け、塗布液Ｄをハードコート層の上に塗布、乾燥し、積層体Ｄを得た。
【００８７】
この積層体Ｄのλｂｔｍは５００ｎｍ、Ｒｍｉｎは０．３％、Ｒｍａｘは７．５％であり、反射防止波長域の広帯域性は不十分であった。積層体Ｄの反射スペクトルを図４に示す。この反射防止膜（積層体Ｃ）について、５０°の傾斜をつけて膜表面のＳＥＭ像を撮影したところ、１μｍ以上の凹凸は認められなかった。また、反射防止膜断面のＳＥＭ像を撮影したところ、反射防止膜の膜厚は、約１００ｎｍで実質的に均一であった。また、ＳＥＭ像において、孔径が２５ｎｍ以上の細孔の割合を求めたところ、５％であった。また、一次粒子の粒子径は１５ｎｍであった。さらに、塗布液Ｂの透過型電子顕微鏡像を撮影したところ、網目状の粒子集合体が多数観察された。また、集合体径１００ｎｍ以上の粒子集合体の粒子集合体全体に対する割合は、５％であった。一次粒子の粒子径の３倍以上のサイズの細孔は、細孔全体に対して５％であった。このように、比較例の反射防止膜は、広帯域において所望の反射防止能を発揮できないものであった。
【００８８】
本発明は上記実施の形態に限定されず、種々変更して実施することが可能である。例えば、上記実施の形態における数値、材質などは例示的なものであり、適宜変更して実施することが可能である。その他、本発明の範囲を逸脱しない限りにおいて適宜変更して実施することが可能である。
【図面の簡単な説明】
【００８９】
【図１】実施例１に係る積層体Ｂの反射スペクトルを示す特性図である。
【図２】実施例１に係る積層体Ｃの反射スペクトルを示す特性図である。
【図３】実施例１に係る積層体Ｃの表面のＳＥＭ像を示す図である。
【図４】比較例１に係る積層体Ｄの反射スペクトルを示す特性図である。
【図１】
2007078817.tif 000002
【図２】
2007078817.tif 000003
【図４】
2007078817.tif 000004
【図３】
2007078817.tif 000005